FR 3077522 A1 20190809 FR 1850941 A 20180205 Pièce préimprégnée comprenant une couche principale et une couche de renfort La présente invention concerne une pièce préimprégnée, utilisable de façon thermoplastique et destinée à la fabrication d'une pièce finie en matériau composite, la pièce préimprégnée comprenant : - une couche principale en un premier matériau composite comportant une première matrice en matériau thermoplastique et des premières fibres de renfort noyées dans la première matrice, la couche principale étant obtenue à partir d'un complexe principal comportant au moins une première couche de fibres comprenant au moins les premières fibres de renfort et au moins une première couche de matrice comprenant le matériau thermoplastique ; et - une couche de renfort en un deuxième matériau composite comportant une deuxième matrice en matériau thermoplastique et des deuxièmes fibres de renfort noyées dans la deuxième matrice, la couche de renfort étant obtenue à partir d'un complexe de renfort comportant au moins une deuxième couche de fibres comprenant au moins les deuxièmes fibres de renfort et au moins une deuxième couche de matrice comprenant le matériau thermoplastique, ladite couche de renfort étant fixée sur au moins une partie de la couche principale. On connaît de telles pièces du type précité, également connues sous le nom « d'organosheet ». Une telle pièce préimprégnée est destinée à être mise en forme, et éventuellement associée à d'autres pièces préimprégnées, pour fabriquer une pièce finie légère et présentant des propriétés mécaniques satisfaisantes par exemple par estampage et/ou surmoulage. Les pièces finies sont par exemple utilisées dans l'industrie automobile pour former des parties de caisse de véhicule, des panneaux de renfort ou de protection, des parties de sièges ou autre. Une telle pièce ne donne cependant pas entière satisfaction. En effet, elle est fabriquée en continu en passant des bandes de fibres et des bandes de matériau thermoplastique entre des rouleaux chauffés pour que le matériau thermoplastique imprègne les fibres. Un tel procédé de fabrication dans une presse double bande permet de réaliser une bande préimprégnée de forme uniforme, d'épaisseur et de surface uniforme, qui n'est ainsi pas adaptée à la forme de la pièce finie à fabriquer. La bande doit ainsi être retravaillée en la découpant. La forme et l'épaisseur uniformes d'une telle pièce n'est pas non plus adaptée pour renforcer certaines parties de la pièce finie sans étapes additionnelles. Un des buts de l'invention est de proposer une pièce préimprégnée prête à la réalisation d'une pièce finie comportant au moins une partie renforcée. 2 A cet effet, l'invention a pour objet une pièce préimprégnée présentant la forme mise à plat d'au moins une partie de la pièce finie à fabriquer à partir de ladite pièce préimprégnée, la surface de la couche principale étant inférieure à la surface développée de la pièce à fabriquer. 5 En fabriquant la pièce préimprégnée à partir d'un complexe principal et d'un complexe de renfort, la forme, la surface et les caractéristiques mécaniques de la pièce préimprégnée sont rendues hautement modulables en adaptant les caractéristiques des complexes, telles que leur forme, leur épaisseur et/ou leur surface, aux caractéristiques souhaitées de la pièce préimprégnée. On obtient ainsi une pièce préimprégnée 10 présentant des caractéristiques, telles que sa forme et sa surface, la rapprochant de la pièce finie à fabriquer. Ainsi, il n'est pas nécessaire de retravailler la pièce préimprégnée avant de fabriquer la pièce finie à partir de cette pièce préimprégnée. Selon des modes de réalisation particuliers de l'invention, la pièce préimprégnée présente en outre l'une ou plusieurs des caractéristiques suivantes, prise(s) isolément ou 15 suivant toute(s) combinaison(s) techniquement possible(s) : - la couche de renfort présente une aire surfacique différente de celle de la couche principale ; - la couche principale présente une épaisseur différente de celle de la couche de renfort ; 20 - l'armure des premières fibres de renfort dans la couche principale est différente de celle des deuxièmes fibres de renfort dans la couche de renfort ; - dans le complexe principal et/ou le complexe de renfort, au moins deux couches de matrice s'étendent de part et d'autre d'au moins une couche de fibres ; - le complexe principal et/ou le complexe de renfort comportent au moins deux 25 couches de fibres, chaque couche de fibres s'étendant entre une couche de matrice sur sa première face et une couche de matrice sur sa deuxième face ; - les premières fibres de renfort de la couche principale présentent une orientation différente des deuxièmes fibres de renfort de la couche de renfort ; - le grammage de la première couche de matrice et/ou de la deuxième couche de 30 matrice est compris entre 100 et 700 g/m2, et dans laquelle l'épaisseur de la pièce préimprégnée est comprise entre 0,5 et 10 mm ; - les couches de fibres et de matrice du complexe principal sont jointes entre elles au moins ponctuellement, et/ou - les couches de fibres et de matrice du complexe de renfort sont jointes entre 35 elles au moins ponctuellement, et/ou 3 - le complexe principal et le complexe de renfort sont joints entre eux au moins ponctuellement. L'invention concerne également l'utilisation de la pièce préimprégnée décrite ci-dessus pour réaliser au moins une pièce finie par thermoestampage et/ou surmoulage. 5 D'autres caractéristiques et avantages de l'invention apparaîtront à la lecture de la description qui va suivre, donnée uniquement à titre d'exemple et faite en se référant aux dessins annexés, dans lesquels : - la Figure 1 est une vue du dessus d'une pièce préimprégnée selon l'invention ; - la Figure 2 est une vue en coupe suivant la ligne A - A' de la Figure 1 des 10 couches du complexe principal et du complexe de renfort avant l'imprégnation des fibres par le matériau thermoplastique pour obtenir la pièce préimprégnée ; et - la Figure 3 est une vue en coupe d'une pièce préimprégnée obtenue à partir de l'empilement représenté sur la Figure 2. En référence à la Figure 1, on décrit une pièce préimprégnée 10 destinée à 15 fabriquer une pièce finie en matériau composite. Une telle pièce préimprégnée 10 est également connue sous le nom « d'organosheet ». La pièce préimprégnée 10 se présente sous la forme d'une plaque sensiblement plane présentant une forme correspondant à au moins une partie de la forme de la pièce finie à fabriquer à partir de la pièce préimprégnée 10 mise à plat. 20 La pièce préimprégnée 10 est destinée à réaliser une pièce finie, par exemple tridimensionnelle, par thermoestampage et/ou surmoulage. Le thermoestampage consiste à positionner la pièce préimprégnée 10, et éventuellement d'autres pièces préimprégnées, dans une presse chauffée, la presse étant agencée pour imprimer la forme de la pièce finie à la pièce préimprégnée 10. Le surmoulage consiste à positionner 25 la pièce préimprégnée 10, éventuellement mise en forme dans une presse, dans une cavité de moulage présentant la forme de la pièce finie à réaliser et à injecter un matériau de moulage dans la cavité autour de la pièce préimprégnée 10 pour réaliser la pièce finie. L'épaisseur de la pièce préimprégnée 10 est comprise entre 0,5 et 10 mm, de préférence entre 0,5 mm et 5 mm, et encore plus préférentiellement entre 0,5 et 2 mm. 30 La pièce imprégnée 10 comprend une couche principale 12 et une couche de renfort 14. La surface de la couche principale 12 est inférieure à la surface développée de la pièce finie à fabriquer à partir de la pièce préimprégnée 10. Ainsi, la pièce préimprégnée 10 présente une forme et une surface adaptée à la réalisation de la pièce finie souhaitée 35 sans nécessiter de redécouper la pièce préimprégnée 10. En d'autres termes, la pièce 4 préimprégnée 10 est « prête à l'emploi » et peut être utilisée sans modification pour fabriquer la pièce finie souhaitée. Avantageusement, la couche principale 12 présente une forme non rectangulaire correspondant à au moins une partie de la forme de la pièce finie mise à plat. 5 La couche principale 12 présente une épaisseur différente de celle de la couche de renfort 14. La couche de renfort 14 est fixée sur au moins une partie de la couche principale 12. Selon un mode de réalisation représenté sur la Figure 1, la couche de renfort 14 10 présente une aire surfacique différente de celle de la couche principale 12. Avantageusement, l'aire surfacique de la couche de renfort 14 est inférieure à l'aire surfacique de la couche principale 12. La couche de renfort 14 est ainsi positionnée sur une zone localisée de la couche principale 12 dans laquelle des propriétés mécaniques renforcées sont souhaitées. En d'autres termes, la pièce préimprégnée 10 présente des 15 caractéristiques mécaniques différentes dans la zone de la couche principale 12 non recouverte par la couche de renfort 14 et dans la zone de la couche principale 12 recouverte par la couche de renfort 14. En référence à la Figure 3, la couche principale 12 est en un premier matériau composite comportant une première matrice 16 en matériau thermoplastique, et des 20 premières fibres de renfort 18 noyées dans la première matrice 16. Comme visible sur la Figure 2, la couche principale 12 est obtenue à partir d'un complexe principal 20. Le complexe principal 20 comporte au moins une première couche de fibres 22, et au moins une première couche de matrice 24 comprenant le matériau thermoplastique. 25 De manière similaire, en référence à la Figure 3, la couche de renfort 14 est en un deuxième matériau composite comportant une deuxième matrice 26 en matériau thermoplastique, et des deuxièmes fibres de renfort 28 noyées dans la deuxième matrice 26. Comme visible sur la Figure 2, la couche de renfort 14 est obtenue à partir d'un 30 complexe de renfort 30. Le complexe de renfort 30 comporte au moins une deuxième couche de fibres 32, et au moins une deuxième couche de matrice 34 comprenant le matériau thermoplastique. Avantageusement, dans le complexe principal 20 et/ou le complexe de renfort 30, au moins deux couches de matrice 24, 34 s'étendent de part et d'autre d'au moins une 35 couche de fibres 22, 32. 5 Avantageusement, le complexe principal 20 et/ou le complexe de renfort 30 comportent au moins deux couches de fibres 22, 32, chaque couche de fibres 22, 32 s'étendant entre une couche de matrice 24, 34 sur sa première face et une couche de matrice 24, 34 sur sa deuxième face. 5 Les premières et deuxièmes fibres de renfort 18, 28 sont par exemple des fibres de verre, ou des fibres de carbone, des fibres aramides, des fibres de basalte, des fibres naturelles ou autres. Les premières et deuxièmes fibres de renfort 18, 28 peuvent également être un mélange de ces fibres. Selon un mode de réalisation, les premières fibres de renfort 18 du premier matériau composite sont de même nature que les 10 deuxièmes fibres de renfort 28 du deuxième matériau composite. En variante, les premières et deuxièmes fibres de renfort 18, 28 sont différentes. Les premières et deuxièmes fibres de renfort 18, 28 respectivement noyées dans les première et deuxième matrices 16, 26 sont issues des première(s) et deuxième(s) couches de fibres 22, 32 comprenant des premières et deuxièmes fibres de renfort 18, 28. 15 Selon un mode de réalisation de l'invention, l'armure des premières fibres de renfort 18 dans la couche principale 12 est différente de celle des deuxièmes fibres de renfort 28 dans la couche de renfort 14. C'est-à-dire que les premières fibres de renfort 18 de la première couche de fibre 22 sont tissées différemment des deuxièmes fibres de renfort 28 de la deuxième couche de fibres 32. 20 Selon un mode de réalisation, les première et deuxième couches de fibres 22, 32 présentent des fibres continues tissées, des fibres multiaxiales (« Non Crimp Fabric » en anglais), ou des couches en fibres présentant des orientations aléatoires. Avantageusement, les couches de fibres 22, 32 présentent au moins deux orientations différentes de fibres, ce qui permet d'améliorer les caractéristiques mécaniques de la 25 pièce préimprégnée 10 dans toutes les directions de celle-ci. Selon un mode de réalisation de l'invention, les premières fibres de renfort 18 de la couche principale 12 présentent une orientation différente des deuxièmes fibres de renfort 28 de la couche de renfort 14. Le grammage des première et deuxième couches de fibres 22, 32 est par exemple 30 compris entre 100 et 1000 g/m2, de préférence entre 300 et 800 g/m2, encore plus préférentiellement entre 500 et 700 g/m2, et est avantageusement sensiblement égal à 600 g/m2. De telles fibres sont choisies pour renforcer la pièce finie, ce qui permet par exemple de réduire son épaisseur, tout en conservant des propriétés mécaniques 35 satisfaisantes. Ainsi, la pièce finie en matériau composite est allégée par rapport à une 6 pièce réalisée uniquement en matériau thermoplastique, tout en présentant des propriétés mécaniques identiques, voire améliorées. Le matériau thermoplastique est par exemple le polytéréphtalate d'éthylène (PET). Le PET présente l'avantage d'être peu coûteux par rapport aux matériaux 5 thermoplastiques généralement utilisés pour réaliser la matrice de pièces en matériau composite. D'autres matériaux thermoplastiques sont également possibles tels que par exemple le polypropylène, le polyamide 6, le polyamide 66, le polytéréphtalate de butylène (PBT), et autres. Le matériau thermoplastique peut être sous forme d'un non tissé ou d'un film. Dans le cas d'un non tissé, l'épaisseur de la première couche de 10 matrice 24 et de la deuxième couche de matrice 34 avant la réalisation de la pièce préimprégnée 10 est supérieure ou égale à 1 mm, de préférence entre 1 et 5 mm, et encore plus préférentiellement entre 2 et 3 mm. Dans le cas d'un film, l'épaisseur de la première couche de matrice 24 et de la deuxième couche de matrice 34 avant la réalisation de la pièce préimprégnée 10 est comprise entre 100 et 1000 pm, de 15 préférence entre 150 et 500 pm, et encore plus préférentiellement entre 200 et 300 pm. Le grammage des première(s) et deuxième(s) couches de matrice 24, 34 est par exemple compris entre 100 et 700 g/m2, de préférence entre 200 et 500 g/m2, et est avantageusement sensiblement égal à 300 g/m2. Selon un premier mode de réalisation, les première(s) et deuxième(s) couches de 20 matrice 24, 34 sont formées uniquement de matériau thermoplastique et les première(s) et deuxième(s) couches de fibre 22, 32 sont formées uniquement de fibres de renfort. Selon un deuxième mode de réalisation, chaque couche de matrice 24, 34 comprend de 10 à 100% en poids de matériau thermoplastique et de 0 à 90% en poids de fibres de renfort, et chaque couche de fibres 22, 32 comprend de 10 à 100% en poids de 25 fibres de renfort et de 0 à 90% en poids de matériau thermoplastique. De préférence, chaque couche de matrice 24, 34 comprend de 50 à 80% en poids de matériau thermoplastique et de 20 à 50% en poids de fibres de renfort, et chaque couche de fibre 22, 32 comprend de 60 à 90% en poids de fibres de renfort et de 10 à 40% en poids de matériau thermoplastique. 30 Selon un troisième mode de réalisation, les première et/ou deuxième couches de matrice 24, 34 et/ou les première et/ou deuxième couches de fibres 22, 32 sont des semiimprégnés comprenant un mélange des fibres thermoplastiques en PET et des fibres de renfort, tel qu'un tissu de fibres comélées de fibres de renfort et de fibres de matériau thermoplastique, ou un tissu cotissé de fibres de renfort et de fibres de matériau 35 thermoplastique. Dans le cas du tissu de fibres comélées et du tissu cotissé, les fibres de matériau thermoplastique constituent au moins 10%, avantageusement de 30% à 60%, 7 en poids de première(s) et/ou deuxième(s) couches de matrice 24, 34. Dans le cas du tissu de fibres comélées et du tissu cotissé, les fibres de matériau thermoplastique constituent au moins 10%, avantageusement de 30% à 60%, en poids de première(s) et/ou deuxième(s) couches de fibre 22, 32. 5 Avantageusement, au moins une couche dans le complexe principal 20 présente une épaisseur différente d'au moins une couche dans le complexe de renfort 30. Ceci permet de varier les propriétés mécaniques de la couche principale 12 par rapport à la couche de renfort 14 dans la pièce préimprégnée 10. Selon un mode de réalisation de l'invention, l'épaisseur de première(s) couche(s) de fibres 22 est différente de celle de 10 deuxième(s) couche(s) de fibres 32, et/ou l'épaisseur de première(s) couche(s) de matrice 24 est différente de celle de deuxième(s) couche(s) de matrice 34. Avantageusement, les couches du complexe principal 20 sont jointes entre elles au moins ponctuellement, et/ou les couches du complexe de renfort 30 sont jointes entre elles au moins ponctuellement, et/ou le complexe principal 20 et le complexe de renfort 30 15 sont joints entre eux au moins ponctuellement. Ce mode avantageux permet une meilleure solidarisation des couches du complexe principal 20 et/ou des couches du complexe de renfort 30 et/ou du complexe principal 20 par rapport au complexe de renfort 30 et de faciliter la manutention des couches pour l'imprégnation afin d'obtenir la pièce préimprégnée 10. 20 Selon un mode de réalisation de l'invention, l'ensemble de la couche principale 12 et de la couche de renfort 14 est constitué de couches empilées dans l'ordre suivant : couche de fibres, couche de matrice, couche de matrice, couche de fibres, couche de matrice, couche de matrice, couche de fibres. Selon un autre mode de réalisation de l'invention, l'ensemble de la couche principale 12 et de la couche de renfort 14 est 25 constitué de couches empilées dans l'ordre suivant : couche de fibres, couche de matrice, couche de matrice, couche de fibres, couche de matrice, couche de fibres, couche de matrice, couche de matrice, couche de fibres. Selon un autre mode de réalisation de l'invention, l'ensemble de la couche principale 12 et de la couche de renfort 14 est constitué de couches empilées dans l'ordre suivant : couche de matrice, couche de fibres, 30 couche de matrice, couche de fibres, couche de matrice, couche de fibres, couche de matrice. Il est entendu que le nombre et l'ordre des couches peuvent varier selon les propriétés souhaitées de la pièce préimprégnée 10 et/ou de la pièce finie à réaliser. Le fait d'avoir un premier matériau composite de même nature que le deuxième matériau composite, notamment en choisissant un matériau identique pour réaliser la 35 première couche de matrice 24 et la deuxième couche de matrice 34, permet d'améliorer la cohésion de la pièce préimprégnée 10 lors de la réalisation de celle-ci, les matériaux de 8 ces couches se mêlant l'un à l'autre au cours de l'imprégnation des fibres. Cependant, en variante, la première couche de matrice 24 peut être réalisée en un matériau différent de la deuxième couche de matrice 34. La pièce préimprégnée 10 est obtenue en disposant l'empilement du complexe 5 principal 20 et du complexe de renfort 30 dans un outil de réalisation chauffé à une température supérieure à la température de fusion du matériau thermoplastique des première et deuxième couches de matrice 24, 34 et en appliquant une pression sur l'empilement de sorte que le matériau thermoplastique fondu imprègne les fibres des première et deuxième couches de fibres 22, 32 et de sorte à ce que les couches 10 principale et de renfort 12, 14 se solidarisent l'une à l'autre. Les complexes principale 20 et de renfort 30 sont par exemple préalablement découpés à la forme et à la surface voulues. Les complexes principal 20 et de renfort 30 sont ensuite consolidés dans un moule à une température inférieure à la température de fusion du matériau thermoplastique. 15 Grâce à l'invention décrite ci-dessus, la fabrication de la pièce finie est simplifiée. En particulier, la pièce préimprégnée 10 comportant la couche de renfort 14 configurée pour renforcer certaines parties de la pièce finie, il ne reste qu'une étape de mise en forme de la pièce préimprégnée 10 et éventuellement une étape de surmoulage pour fabriquer la pièce finie présentant les parties renforcées adaptées, sans recourir à des 20 étapes supplémentaires compliquées d'adaptation de la pièce préimprégnée 10 à la pièce finie à réaliser. Ainsi, la forme non rectangulaire de la couche principale 12 correspondant à la forme mise à plat d'au moins une partie de la pièce finie permet de se passer d'un découpage de la pièce préimprégnée 10, ce qui réduit le temps de fabrication de pièces 25 finies. Par ailleurs, la pièce préimprégnée 10 décrite ci-dessus présente des propriétés mécaniques satisfaisantes. En effet, REVENDICATIONS1.- Pièce préimprégnée (10), utilisable de façon thermoplastique, et destinée à la fabrication d'une pièce finie en matériau composite, la pièce préimprégnée (10) comprenant : - une couche principale (12) en un premier matériau composite comportant une première matrice (16) en matériau thermoplastique et des premières fibres de renfort (18) noyées dans la première matrice (16), la couche principale (12) étant obtenue à partir d'un complexe principal (20) comportant au moins une première couche de fibres (22) comprenant au moins les premières fibres de renfort (18) et au moins une première couche de matrice (24) comprenant le matériau thermoplastique, - une couche de renfort (14) en un deuxième matériau composite comportant une deuxième matrice (26) en matériau thermoplastique et des deuxièmes fibres de renfort (28) noyées dans la deuxième matrice (26), la couche de renfort (14) étant obtenue à partir d'un complexe de renfort (30) comportant au moins une deuxième couche de fibres (32) comprenant au moins les deuxièmes fibres de renfort (28) et au moins une deuxième couche de matrice (34) comprenant le matériau thermoplastique, ladite couche de renfort (14) étant fixée sur au moins une partie de la couche principale (12), caractérisée en ce que la pièce préimprégnée (10) présente la forme mise à plat d'au moins une partie de la pièce finie à fabriquer à partir de ladite pièce préimprégnée (10), et en ce que la surface de la couche principale (12) est inférieure à la surface développée de la pièce à fabriquer. 2.- Pièce préimprégnée (10) selon la revendication 1, dans laquelle la couche de renfort (14) présente une aire surfacique différente de celle de la couche principale (12). 3.- Pièce préimprégnée (10) selon la revendication 1 ou 2, dans laquelle la couche principale (12) présente une épaisseur différente de celle de la couche de renfort (14). 4.- Pièce préimprégnée (10) selon l'une quelconque des revendications précédentes, dans laquelle l'armure des premières fibres de renfort (18) dans la couche principale (12) est différente de celle des deuxièmes fibres de renfort (28) dans la couche de renfort (14). 5.- Pièce préimprégnée (10) selon l'une quelconque des revendications précédentes, dans laquelle, dans le complexe principal (20) et/ou le complexe de renfort (30), au moins deux couches de matrice (24, 34) s'étendent de part et d'autre d'au moins une couche de fibres (22, 32). 6.- Pièce préimprégnée (10) selon l'une quelconque des revendications précédentes, dans laquelle le complexe principal (20) et/ou le complexe de renfort (30) 10 comportent au moins deux couches de fibres (22, 32), chaque couche de fibres (22, 32) s'étendant entre une couche de matrice (24, 34) sur sa première face et une couche de matrice (24, 34) sur sa deuxième face. 7.- Pièce préimprégnée (10) selon l'une quelconque des revendications 5 précédentes, dans laquelle les premières fibres de renfort (18) de la couche principale (12) présentent une orientation différente des deuxièmes fibres de renfort (28) de la couche de renfort (14). 8.- Pièce préimprégnée (10) selon l'une quelconque des revendications précédentes, dans laquelle le grammage de la première couche de matrice (24) et/ou de 10 la deuxième couche de matrice (34) est compris entre 100 et 700 g/m2, et dans laquelle l'épaisseur de la pièce préimprégnée (10) est comprise entre 0,5 et 10 mm. 9.- Pièce préimprégnée (10) selon l'une quelconque des revendications précédentes, dans laquelle : - les couches de fibres (22) et de matrice (24) du complexe principal (20) sont 15 jointes entre elles au moins ponctuellement, et/ou - les couches de fibres (32) et de matrice (34) du complexe de renfort (30) sont jointes entre elles au moins ponctuellement, et/ou - le complexe principal (20) et le complexe de renfort (30) sont joints entre eux au moins ponctuellement. 20 10. Utilisation de la pièce préimprégnée (10) en matériau composite selon l'une quelconque des revendications précédentes pour réaliser au moins une pièce finie par thermoestampage et/ou surmoulage.